СПОСОБ ИЗГОТОВЛЕНИЯ МНОГОСЛОЙНЫХ СТРОИТЕЛЬНЫХ ИЗДЕЛИЙ
METHOD OF PRODUCING MULTILAYER CONSTRUCTION ARTICLES

Изобретение относится к строительству, а именно к технологии изготовления многослойных строительных изделий с теплоизоляционным слоем из бетонов с низким коэффициентом теплопередачи.
Известен способ изготовления многослойных строительных изделий, заключающийся в укладке бетонных слоев одновременно с двух противоположных сторон формы плоскими волнами, направленными под углом 85-95° к противоположной от источника вибровоздействия границе слоя (заявка РФ №2000121644/03, кл. B28B 1/087, 2001 г.).
Известным способом производства трехслойных конструкций можно производить укладку и уплотнение теплоизоляционного и нижнего конструкционного слоя, но нежелательно для укладки верхнего, это может привести к его погружению и перемешиванию с теплоизоляционным слоем вследствие его большей плотности.
Наиболее близким к предложенному решению является способ изготовления многослойных строительных изделий, который включает формование нижнего слоя изделия, укладку теплоизоляционного слоя и укладку верхнего слоя с последующим вибрированием всех слоев одновременно (а.с. СССР №477144, кл. B32B 13/00, 1975 г.).
Недостатком данного способа является уменьшение прочности монолитной связи слоев вследствие вибрирования формы с уложенными в нее бетонными смесями разной марки по плотности, что может привести к расслоению или недоуплотнению слоев и снижению прочности изделия на их контактных зонах, а следовательно, ухудшает качество конструкции в целом.
В предлагаемом изобретении повышается прочность изделия на границе контактных зон слоев за счет введения в состав конструкции дополнительного соединяющего слоя, образуемого в технологическом процессе на стадии изготовления, которое должно включать в себя следующие операции:
1. В форму для производства конструкций может укладываться формообразующая матрица многоразового использования, которая будет повышать декоративные свойства и увеличивать многообразие изделий.
3
2. Далее устанавливают арматурные сетки, обеспечивающие армирование конструкционного слоя, после чего форму заполняют бетонной смесью средней плотностью 800-1400 кг/м, толщиной, необходимой по расчету, и уплотняют ее.
3
3. После уплотнения первого конструкционного слоя укладывают просеянный искусственный гравелистый песок фракции 0,5-2 мм, толщиной от 5 до 10 мм. Затем в форму заливают бетонную смесь теплоизоляционного слоя средней плотностью 200-400 кг/м. Далее происходит вибрирование в течение 150-200 секунд, в результате чего цементное молоко проникает в слой гравелистого песка, таким образом обеспечивается более прочная связь конструкционного и теплоизоляционного слоев. Бетонную смесь теплоизоляционного слоя необходимо укладывать не позднее начала срока схватывания бетонной смеси конструкционного слоя.
4. Далее укладывают песок в соответствии с п.3, который на этой стадии не позволяет перемешиваться бетонным смесям соседних слоев. После этого устанавливают арматурные сетки второго конструкционного слоя. По истечении 40-60 минут после начала срока схватывания смеси теплоизоляционного слоя происходит заполнение формы конструкционным слоем с его последующим уплотнением поверхностным воздействием в течение 100-150 секунд.
5. Завершающей стадией является традиционный температурно-влажностный уход за конструкцией.
На чертеже представлено нормальное сечение фрагмента стенового ограждения на стадии изготовления. Первым укладывается конструкционный слой 1, на него укладывают соединительный слой 2 и теплоизоляционный слой 3. Далее располагают верхний соединительный слой 4 и конструкционный слой 5.
Способ изготовления многослойных строительных изделий позволяет повысить прочность конструкции на 8-10% за счет повышения прочности в контактных зонах слоев. Важным условием производства изделий является процесс образования соединительного слоя, на качество которого влияют фракция и толщина песка, а также время вибрирования. При несоблюдении указанных параметров возможно расслоение, недоуплотнение, недостаточное проникновение цементного молока в толщу соединительного слоя, перемешивание бетонных смесей.
Таким образом, возможно изготовление крупноразмерных не несущих и самонесущих стеновых ограждающих конструкций, а также панелей перекрытия и покрытия, кроме того, многослойных блоков размером 200*400*400 мм, что исключает необходимость армирования блоков.